(57)【特許請求の範囲】
【請求項１】
基板と、
前記基板の複数の板面のうち少なくとも一つの板面に配置された磁気抵抗効果素子と、
前記磁気抵抗効果素子が配置された素子配置面に配置され、前記磁気抵抗効果素子に電気的に接続された第１電極および第２電極と、
前記基板の前記素子配置面の側に位置する有機保護層と、を有し、
前記素子配置面を平面視した場合の前記第１電極と前記第２電極との間に、前記第１電極または前記第２電極に含まれる材料のエレクトロマイグレーションを阻害する阻害部を有し、
前記基板、前記磁気抵抗効果素子および前記有機保護層を含む面で断面視した場合の前記磁気抵抗効果素子と前記有機保護層との間に位置し、かつ、前記素子配置面を平面視した場合の前記第１電極と前記第２電極との間に少なくとも一部が位置する無機保護層と、
前記基板、前記磁気抵抗効果素子、前記無機保護層、前記第１電極、前記第２電極および前記有機保護層の全体を覆うモールド樹脂と、をさらに有し、
前記阻害部が、前記無機保護層と接する前記モールド樹脂の一部である
磁気センサ。
【請求項２】
前記阻害部を構成する前記モールド樹脂が、平面視した場合の前記第１電極と前記第２電極との間の全域または一部において前記無機保護層と接している
請求項１に記載の磁気センサ。
【請求項３】
前記阻害部を構成する前記モールド樹脂が、前記第１電極と前記無機保護層との接触部または前記第２電極と前記無機保護層との接触部で前記無機保護層と接している
請求項１に記載の磁気センサ。
【請求項４】
前記無機保護層の前記モールド樹脂との接触部が、酸化シリコン、窒化シリコン、酸窒化シリコン、酸化アルミニウム、窒化アルミニウム、酸窒化アルミニウム、酸化シリコンアルミニウム、窒化シリコンアルミニウムおよび酸窒化シリコンアルミニウムからなる群から選ばれる１種以上の物質からなり、
前記モールド樹脂が、エポキシ樹脂からなる
請求項１から請求項３の何れか一項に記載の磁気センサ。
【請求項５】
前記有機保護層および前記無機保護層が、透光性を有する
請求項１から請求項４の何れか一項に記載の磁気センサ。
【請求項６】
基板と、
前記基板の複数の板面のうち少なくとも一つの板面に配置された磁気抵抗効果素子と、
前記磁気抵抗効果素子が配置された素子配置面に配置され、前記磁気抵抗効果素子に電気的に接続された第１電極および第２電極と、
前記基板の前記素子配置面の側に位置する有機保護層と、を有し、
前記素子配置面を平面視した場合の前記第１電極と前記第２電極との間に、前記第１電極または前記第２電極に含まれる材料のエレクトロマイグレーションを阻害する阻害部を有し、
前記第１電極または前記第２電極と前記有機保護層との接触を阻止する中間層をさらに有し、
前記阻害部が、平面視した場合の前記第１電極と前記第２電極の間に位置する前記中間層であり、
前記中間層が、酸化シリコン、窒化シリコン、酸窒化シリコン、酸化アルミニウム、窒化アルミニウム、酸窒化アルミニウム、酸化シリコンアルミニウム、窒化シリコンアルミニウムおよび酸窒化シリコンアルミニウムからなる群から選ばれる１種以上の物質からなる
磁気センサ。
【請求項７】
前記第１電極または前記第２電極が、Ａｕ、ＡｌおよびＣｕからなる群から選ばれる１種以上の原子を含む
請求項１から請求項６の何れか一項に記載の磁気センサ。
【請求項８】
前記有機保護層が、シリコン樹脂およびポリイミド樹脂からなる群から選ばれる１種以上の樹脂を含む
請求項１から請求項７の何れか一項に記載の磁気センサ。
【発明の詳細な説明】
【技術分野】
【０００１】
本発明は、磁気センサに関し、特に、電極パッド間の信頼性の向上に適用して好適な磁気センサに関する。
【背景技術】
【０００２】
たとえば、引用文献１には、電磁波ノイズの侵入防止、外的衝撃からの保護、防水性、防食性の確保を目的とした磁気センサが開示されている。引用文献１において、磁気センサが、基板と、基板表面に形成され、外部磁界に応じて抵抗値が変化する感磁素子を有する磁気回路部と、磁気回路部を被覆する第１の無機膜と、第１の無機膜を被覆する第１の有機樹脂層と、感磁領域に対して外部電磁波を遮断するように、第１の有機樹脂層の表面に形成された非磁性導電膜と、非磁性導電膜を被覆する第２の有機樹脂膜と、第２の有機樹脂膜の表面に形成された第２の無機膜とを備えることが開示されている。
【先行技術文献】
【特許文献】
【０００３】
【特許文献１】特開２０１２−１６３３６９号公報
【発明の概要】
【発明が解決しようとする課題】
【０００４】
磁気センサを、たとえば車載用途のような衝撃または振動が加わる環境下で用いようとすると、高い信頼性を確保するために、磁気抵抗効果素子等の感磁素子に加わる衝撃または振動を緩和する必要がある。衝撃緩和手段として、特許文献１に記載の磁気センサのように、感磁素子を柔軟な有機樹脂層で覆う手段が考えられる。しかし、本発明者らの実験検討によれば、感磁素子を単に有機樹脂層で覆うのみでは、以下に説明するような問題があることが判明した。
【０００５】
すなわち、感磁素子を外部取り出し配線に接続するためには電極パッドが必要であり、当該電極パッドの形成に通常用いられるメッキ法を実施するには、感磁素子をシリコン酸化物等の無機物からなる無機保護層で覆う必要がある。よって、衝撃緩和のための有機樹脂層（有機保護層）は、当該無機保護層の上に形成されることになる。
【０００６】
ところが、本発明者らの検討によると、上記無機保護層と有機保護層との接着性が良好でなく、基板（ダイチップ）の全体をエポキシ樹脂等モールド材で囲んだとしても、無機保護層と有機保護層との界面において水分によるリーク電流チャネルが形成され、当該リーク電流により、電極パッドを構成する金属のエレクトロマイグレーションが発生していることを本発明者らは認識した。エレクトロマイグレーションが発生すると、電極パッドを構成する金属のデンドライト（樹枝状結晶）が成長し、電極パッド間の絶縁性能を大きく低下させる恐れが生じる。つまり、無機保護層と有機保護層との接着性の劣化に起因して、磁気センサの信頼性を大きく低下させる可能性があることを本発明者らは認識した。
【０００７】
本発明の目的は、感磁素子に対する耐衝撃性を確保しつつ、電極パッド間のエレクトロマイグレーションに起因する信頼性の低下を生じない磁気センサを提供することにある。
【課題を解決するための手段】
【０００８】
上記課題を解決するために、本発明の第１の態様においては、基板と、前記基板の複数の板面のうち少なくとも一つの板面に配置された磁気抵抗効果素子と、前記磁気抵抗効果素子が配置された素子配置面に配置され、前記磁気抵抗効果素子に電気的に接続された第１電極および第２電極と、前記基板の前記素子配置面の側に位置する有機保護層と、を有し、前記素子配置面を平面視した場合の前記第１電極と前記第２電極との間に、前記第１電極または前記第２電極に含まれる材料のエレクトロマイグレーションを阻害する阻害部を有する磁気センサを提供する。
【０００９】
前記基板、前記磁気抵抗効果素子および前記有機保護層を含む面で断面視した場合の前記磁気抵抗効果素子と前記有機保護層との間に位置し、かつ、前記素子配置面を平面視した場合の前記第１電極と前記第２電極との間に少なくとも一部が位置する無機保護層と、前記基板、前記磁気抵抗効果素子、前記無機保護層、前記第１電極、前記第２電極および前記有機保護層の全体を覆うモールド樹脂と、をさらに有してもよく、この場合、前記阻害部を、前記無機保護層と接する前記モールド樹脂の一部とすることができる。
【００１０】
前記阻害部を、前記無機保護層と接する前記モールド樹脂の一部とする場合、たとえば、前記阻害部を構成する前記モールド樹脂が、平面視した場合の前記第１電極と前記第２電極との間の全域または一部において前記無機保護層と接している場合を例示できる。あるいは、前記阻害部を構成する前記モールド樹脂が、前記第１電極と前記無機保護層との接触部または前記第２電極と前記無機保護層との接触部で前記無機保護層と接している場合を例示できる。
【００１１】
前記無機保護層の前記モールド樹脂との接触部として、酸化シリコン、窒化シリコン、酸窒化シリコン、酸化アルミニウム、窒化アルミニウム、酸窒化アルミニウム、酸化シリコンアルミニウム、窒化シリコンアルミニウムおよび酸窒化シリコンアルミニウムからなる群から選ばれる１種以上の物質からなるものを挙げることができ、前記モールド樹脂として、エポキシ樹脂からなるものを挙げることができる。
【００１２】
前記第１電極または前記第２電極と前記有機保護層との接触を阻止する中間層をさらに有してもよく、この場合、前記阻害部を、平面視した場合の前記第１電極と前記第２電極の間に位置する前記中間層とすることができる。前記中間層として、酸化シリコン、窒化シリコン、酸窒化シリコン、酸化アルミニウム、窒化アルミニウム、酸窒化アルミニウム、酸化シリコンアルミニウム、窒化シリコンアルミニウムおよび酸窒化シリコンアルミニウムからなる群から選ばれる１種以上の物質を挙げることができる。
【００１３】
前記第１電極または前記第２電極が、Ａｕ、ＡｌおよびＣｕからなる群から選ばれる１種以上の原子を含んでもよい。前記有機保護層として、シリコン樹脂およびポリイミド樹脂からなる群から選ばれる１種以上の樹脂を含むものが例示できる。前記有機保護層および前記無機保護層が、透光性を有するものであってもよい。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】磁気センサ１００の平面および一部断面を示す。
【図２】磁気センサ１００の製造途中における平面および一部断面を工程順に示す。
【図３】磁気センサ１００の製造途中における平面および一部断面を工程順に示す。
【図４】磁気センサ１００の製造途中における一部断面を工程順に示す。
【図５】磁気センサ１００の製造途中における平面および一部断面を工程順に示す。
【図６】磁気センサ２００の平面および一部断面を示す。
【図７】磁気センサ３００の平面および一部断面を示す。
【図８】磁気センサ４００の一部断面を示す。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
（実施の形態１）
図１は、磁気センサ１００を示し、（ａ）は平面を、（ｂ）は（ａ）におけるＡ−Ａ線一部断面を示す。（ａ）および（ｂ）において、図面を見やすくするため、一部の部材を省略して示している。
【００１８】
磁気センサ１００は、基板１０２、基板酸化層１０４、下地絶縁層１０６、磁気抵抗効果素子１０８、配線層１１０、無機保護層１１２、第１電極１１４、第２電極１１６、有機保護層１１８およびモールド樹脂１２０を有する。
【００１９】
基板１０２は、基板１０２上に形成される、磁気抵抗効果素子１０８、配線層１１０、第１電極１１４または第２電極１１６等の磁気センサ１００を構成する部材の支持基板である。基板１０２は、前記部材を支持できる機械的強度を有する限り、材料、寸法、形状等の機械要素に制限は無い。また、基板１０２の電気的、機械的および化学的な特性、性能にも制限は無い。ただし、基板１０２は、磁気抵抗効果素子１０８の磁気特性に影響を及ぼさない非磁性材料であることが好ましい。基板１０２として、たとえばシリコン基板を例示することができる。
【００２０】
基板酸化層１０４は、基板１０２としてシリコン基板を採用した場合の表面酸化層である。基板酸化層１０４は、シリコン基板表面の熱酸化により形成できる。基板酸化層１０４を形成することにより、基板１０２の表面に形成される磁気抵抗効果素子１０８と基板１０２との間の電気的絶縁性を確保することができ、基板酸化層１０４の厚さを適切な厚さにすることで、磁気抵抗効果素子１０８、配線層１１０、第１電極１１４および第２電極１１６の浮遊容量を小さくすることができる。基板酸化層１０４は、磁気センサ１００の構成に必須ではなく、基板１０２が絶縁体からなる場合には必要ない。基板１０２が導電体または半導体からなる場合には、基板酸化層１０４を有する方が好ましい。基板酸化層１０４が熱酸化法による酸化シリコンである場合、基板酸化層１０４の厚さとして、１μｍを例示することができる。
【００２１】
下地絶縁層１０６は、基板１０２または基板酸化層１０４と磁気抵抗効果素子１０８との間に形成され、基板１０２と基板酸化層１０４との間の電気的絶縁性を確保し、さらに高める。また、下地絶縁層１０６は、磁気抵抗効果素子１０８を経時的化学的変化から保護する。下地絶縁層１０６は、磁気抵抗効果素子１０８との反応性が低い物質で構成されることが好ましく、下地絶縁層１０６の構成物質として、たとえば、酸化アルミニウムを例示することができる。下地絶縁層１０６が酸化アルミニウムからなる場合、下地絶縁層１０６の厚さとして、１００ｎｍを例示することができる。
【００２２】
磁気抵抗効果素子１０８は、磁界に応じて抵抗率が変化する感磁素子であり、基板１０２の複数の板面のうち少なくとも一つの板面に配置される。磁気抵抗効果素子１０８として、セルフピン止め型のＧＭＲ（Giant Magneto Resistive effect）素子を例示することができる。セルフピン止め型のＧＭＲ素子である場合、基板１０２の側から順に、シード層、固定磁性層、非磁性材料層、フリー磁性層および保護層の順に積層された積層構造を有することができる。シード層として、ニッケル−鉄−クロム合金あるいはＣｒ等が例示できる。シード層の基板１０２の側にＴａ，Ｈｆ，Ｎｂ，Ｚｒ，Ｔｉ，Ｍｏ，Ｗ等からなる下地層が形成されてもよい。固定磁性層は、第１磁性層と第２磁性層と、第１磁性層及び第２磁性層の間に介在する非磁性中間層との、人工反強磁性（ＡＡＦ（Artificial-AntiFerro magnetic））構造とすることができる。磁性層の各層は、コバルト−鉄合金などの軟磁性材料で形成でき、非磁性中間層は、ＲｕやＲｈ等で構成できる。非磁性材料層は、Ｃｕなどの非磁性材料で形成され、フリー磁性層は、ニッケル−鉄合金などの軟磁性材料で形成できる。保護層としてＴａを例示できる。
【００２３】
配線層１１０は、磁気抵抗効果素子１０８を第１電極１１４および第２電極１１６に接続する。配線層１１０の構成材料として、Ｃｒ等の金属または銅−アルミニウム等の合金を挙げることができる。配線層１１０の厚さは、５０ｎｍ〜１００ｎｍが好ましく、配線層１１０としてＣｒを用いた場合には、厚さを７０ｎｍとすることができる。
【００２４】
無機保護層１１２は、磁気抵抗効果素子１０８および配線層１１０を覆って形成される。すなわち、無機保護層１１２は、基板１０２、磁気抵抗効果素子１０８および有機保護層１１８を含む面で断面視した場合の磁気抵抗効果素子１０８と有機保護層１１８との間に位置し、かつ、素子配置面を平面視した場合の第１電極１１４と第２電極１１６との間に少なくとも一部が位置する。
【００２５】
無機保護層１１２は、主に、磁気抵抗効果素子１０８への水分や酸素の侵入を阻止し、磁気抵抗効果素子１０８を、環境から受ける経時変化から保護する。また、無機保護層１１２は、第１電極１１４および第２電極１１６をメッキ法で形成する際のメッキ液から磁気抵抗効果素子１０８を保護する。無機保護層１１２は、酸化シリコン、窒化シリコン、酸窒化シリコン、酸化アルミニウム、窒化アルミニウム、酸窒化アルミニウム、酸化シリコンアルミニウム、窒化シリコンアルミニウムおよび酸窒化シリコンアルミニウムからなる群から選ばれる１種以上の物質とすることができる。
【００２６】
無機保護層１１２は、磁気抵抗効果素子１０８との反応性が低い物質で構成されることが好ましく、また、磁気抵抗効果素子１０８に及ぼす応力が低くなるような物質で構成されることが好ましい。反応性が低くなる観点から酸化アルミニウムが例示でき、応力を低くする観点から酸化シリコンを例示することができる。
【００２７】
無機保護層１１２は、２層以上の積層構造とすることができる。無機保護層１１２を２層以上の積層構造とする場合、複数積層のうち磁気抵抗効果素子１０８と接する層を酸化アルミニウム層とし、その他の層を酸化シリコン層または酸窒化シリコン層とすることができる。無機保護層１１２を酸化アルミニウム層と酸化シリコン層との２層構造とする場合、酸化アルミニウム層の厚さを１００ｎｍ〜３００ｎｍ（代表的には２０５ｎｍ）、酸化シリコン層の厚さを１００ｎｍ〜３００ｎｍ（代表的には２３５ｎｍ）とすることができる。
【００２８】
第１電極１１４および第２電極１１６は、磁気抵抗効果素子１０８が配置された側の基板１０２の素子配置面に配置され、配線層１１０を介して磁気抵抗効果素子１０８に電気的に接続される。第１電極１１４および第２電極１１６は、磁気抵抗効果素子１０８を外部取り出し配線に接続するための電極パッドであり、ワイアボンディングに必要な程度の厚さを有する。第１電極１１４および第２電極１１６は、後に説明するようにメッキ法で形成され、たとえばＡｕ、ＡｌおよびＣｕからなる群から選ばれる１種以上の原子を含む。第１電極１１４および第２電極１１６がＡｕメッキ法で形成された金膜である場合、第１電極１１４および第２電極１１６の厚さとして２．４μｍを例示することができる。
【００２９】
有機保護層１１８は、基板１０２の素子配置面の側に位置する。有機保護層１１８は、磁気抵抗効果素子１０８を衝撃、振動等から保護する耐衝撃層である。有機保護層１１８は、耐衝撃層の要求を満足する限り材料、構造、厚さ等に制限はないが、無機保護層１１２とともに透光性を有しているものであれば、磁気抵抗効果素子１０８の外観検査が容易になり、好ましい。有機保護層１１８として、シリコン樹脂およびポリイミド樹脂からなる群から選ばれる１種以上の樹脂を含むものを例示することができる。
【００３０】
モールド樹脂１２０は、基板１０２、磁気抵抗効果素子１０８、無機保護層１１２、第１電極１１４、第２電極１１６および有機保護層１１８の全体を覆う。モールド樹脂１２０は、基板１０２、磁気抵抗効果素子１０８、無機保護層１１２、第１電極１１４、第２電極１１６および有機保護層１１８の全体を保護する。モールド樹脂１２０として、たとえばエポキシ樹脂を例示することができる。
【００３１】
本実施形態の磁気センサ１００においては、素子配置面を平面視した場合の第１電極１１４と第２電極１１６との間に、第１電極１１４または第２電極１１６に含まれる材料、たとえばＡｕのエレクトロマイグレーションを阻害する阻害部を有する。阻害部として、無機保護層１１２と接するモールド樹脂１２０の一部を例示することができる。なお、第１電極１１４または第２電極１１６にＡｕの他、ＡｌやＣｕが含まれる場合には、阻害部は、Ａｕ、ＡｌまたはＣｕのエレクトロマイグレーションを阻害するものであってもよい。
【００３２】
阻害部である、無機保護層１１２と接するモールド樹脂１２０の一部として、図１（ａ）における領域１２２、すなわち、第１電極１１４と第２電極１１６との間の全域でモールド樹脂１２０が無機保護層１１２と接している領域１２２を例示することができる。
【００３３】
当該領域１２２が阻害部として機能することは、本発明者らの実験検討による知見により得られたものである。すなわち、従来、第１電極１１４と第２電極１１６との間の全域には有機保護層１１８が形成されており、有機保護層１１８と無機保護層１１２との接着性は良好ではなかった。そのため、有機保護層１１８と無機保護層１１２と界面に水分が侵入し、リーク電流を生じ、結果としてエレクトロマイグレーションが発生して、Ａｕ、Ａｌ、Ｃｕ等のデンドライトが成長し、信頼性を低下させていたことを本発明者らは発見した。そこで、無機保護層１１２とモールド樹脂１２０との接着性が良好であることに鑑み、エレクトロマイグレーションが生じる第１電極１１４と第２電極１１６との間に、無機保護層１１２とモールド樹脂１２０とが直接接触する領域１２２を設け、これを阻害部としたものである。
【００３４】
本実施形態の磁気センサ１００においては、阻害部である領域１２２を第１電極１１４と第２電極１１６との間に積極的に設けるため、エレクトロマイグレーションが発生せず、結果として、磁気センサ１００の高い信頼性を確保することが可能になる。なお、従来技術において信頼性低下の原因となっていた有機保護層１１８は、その主な目的である磁気抵抗効果素子１０８の耐衝撃性向上のため、磁気抵抗効果素子１０８の上部に従来と同様に配置されている。よって、磁気センサ１００の耐衝撃性は、従来同様確保されている。つまり、本実施形態の磁気センサ１００によれば、磁気抵抗効果素子１０８に対する耐衝撃性を確保しつつ、第１電極１１４と第２電極１１６との間のエレクトロマイグレーションに起因する信頼性の低下を生じない。
【００３５】
磁気センサ１００の製造方法を説明する。図２〜図５は、磁気センサ１００の製造途中における平面および一部断面または一部平面図のみを工程順に示す。図２、３、５においては、図１と同様、（ａ）は平面を、（ｂ）は（ａ）におけるＡ−Ａ線一部断面を示す。（ａ）および（ｂ）において、図面を見やすくするため、一部の部材を省略して示している。
【００３６】
図２に示すように、基板１０２の表面に、たとえば、熱酸化法による酸化シリコン層を基板酸化層１０４として形成し、基板酸化層１０４上に、たとえばスパッタ法による酸化アルミニウム層を下地絶縁層１０６として形成する。さらに、下地絶縁層１０６上に磁気抵抗効果素子１０８を形成する。磁気抵抗効果素子１０８を構成する各層の成膜にはスパッタ法を用いることができ、成膜した各層のパターニングには、成膜後にレジストパターンを形成し、レジストパターンをマスクとして各層をエッチングする方法、または、マスクパターンを形成した後に各層の成膜を行い、その後マスクパターンを除去するとともにマスクパターン部分に成膜された各層を同時に除去するリフトオフ法を用いることができる。
【００３７】
次に、図３に示すように、配線層１１０を形成する。配線層１１０を構成するＣｒ等の導電層の成膜にはスパッタ法を用いることができ、導電層のパターニングには、磁気抵抗効果素子１０８の場合と同様、マスクを用いたエッチング法またはリフトオフ法を用いることができる。なお、磁気抵抗効果素子１０８または配線層１１０の形成と同時に、領域１１０ｂに、製造ロット番号等の情報を書き込んでもよい。
【００３８】
次に、図４に示すように、無機保護層１１２を、たとえばスパッタ法により形成し、第１電極１１４および第２電極１１６の形成領域の無機保護層１１２を除去した後、図５に示すように、第１電極１１４および第２電極１１６をメッキ法により形成する。メッキ法を適用する際、無機保護層１１２はメッキ液から磁気抵抗効果素子１０８を保護する。なお、メッキ法には電解メッキまたは無電解メッキを採用できる。また、必要に応じてメッキシード膜を形成してもよい。
【００３９】
さらに有機保護層１１８を形成し、必要な検査工程、ダイボンティング工程、ワイアボンディング工程を経た後、基板の全体をモールド樹脂１２０で囲み、図１に示す磁気センサ１００が製造できる。
【００４０】
（実施の形態２）
図６は、磁気センサ２００の平面および一部断面を示す。図１と同様、（ａ）は平面を、（ｂ）は（ａ）におけるＡ−Ａ線一部断面を示す。（ａ）および（ｂ）において、図面を見やすくするため、一部の部材を省略して示している。磁気センサ２００を構成する部材は、磁気センサ１００とほぼ同様であるため、同様の部材については説明を省略する。
【００４１】
磁気センサ２００においては、阻害部を構成するモールド樹脂１２０が、平面視した場合の第１電極１１４と第２電極１１６との間の一部において無機保護層１１２と接している。すなわち、図６において、第１電極１１４と第２電極１１６との間に有機保護層１１８の孔２０２を設け、当該孔２０２の底面において、モールド樹脂１２０と無機保護層１１２とが接する領域２０４を形成している。当該領域２０４は、磁気センサ１００における領域１２２と同様、阻害部として機能する。よって、磁気センサ２００は、実施の形態１と同様の効果を奏する。
【００４２】
（実施の形態３）
図７は、磁気センサ３００の平面および一部断面を示す。図１と同様、（ａ）は平面を、（ｂ）は（ａ）におけるＡ−Ａ線一部断面を示す。（ａ）および（ｂ）において、図面を見やすくするため、一部の部材を省略して示している。磁気センサ３００を構成する部材は、磁気センサ１００とほぼ同様であるため、同様の部材については説明を省略する。
【００４３】
磁気センサ３００においては、阻害部を構成するモールド樹脂１２０が、第１電極１１４と無機保護層１１２との接触部または第２電極１１６と無機保護層１１２との接触部で無機保護層１１２と接している。すなわち、図７において、第１電極１１４と無機保護層１１２との接触部および第２電極１１６と無機保護層１１２との接触部に有機保護層１１８の孔３０２を設け、当該孔３０２の底面において、モールド樹脂１２０と無機保護層１１２とが接する領域３０４を形成している。当該領域３０４は、磁気センサ１００における領域１２２と同様、阻害部として機能する。よって、磁気センサ３００は、実施の形態１と同様の効果を奏する。
【００４４】
（実施の形態４）
図８は、磁気センサ４００の一部断面を示す。磁気センサ４００を構成する部材は、磁気センサ１００とほぼ同様であるため、同様の部材については説明を省略する。
【００４５】
磁気センサ４００においては、第１電極１１４または第２電極１１６と有機保護層１１８との接触を阻止する中間層４０２を有する。中間層４０２は、平面視した場合の第１電極１１４と第２電極１１６の間に位置する。中間層４０２は、第１電極１１４と第２電極１１６の間において第１電極１１４または第２電極１１６と有機保護層１１８との接触を阻止していることから、有機保護層１１８と無機保護層１１２との界面のリーク電流チャネルの形成を阻害し、阻害部として機能する。よって、磁気センサ４００は、実施の形態１〜３と同様の効果を奏する。中間層４０２として、酸化シリコン、窒化シリコン、酸窒化シリコン、酸化アルミニウム、窒化アルミニウム、酸窒化アルミニウム、酸化シリコンアルミニウム、窒化シリコンアルミニウムおよび酸窒化シリコンアルミニウムからなる群から選ばれる１種以上の物質を例示することができる。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００４７】
１００…磁気センサ、１０２…基板、１０４…基板酸化層、１０６…下地絶縁層、１０８…磁気抵抗効果素子、１１０…配線層、１１２…無機保護層、１１４…第１電極、１１６…第２電極、１１８…有機保護層、１２０…モールド樹脂、１２２…領域、２００…磁気センサ、２０２…孔、２０４…領域、３００…磁気センサ、３０２…孔、３０４…領域、４００…磁気センサ、４０２…中間層。
【図１】
0006466730.tif 000002
【図２】
0006466730.tif 000003
【図３】
0006466730.tif 000004
【図４】
0006466730.tif 000005
【図５】
0006466730.tif 000006
【図６】
0006466730.tif 000007
【図７】
0006466730.tif 000008
【図８】
0006466730.tif 000009